МАССА ДЛЯ ПОЛУЧЕНИЯ ЭМАЛЕВОГО ПОКРЫТИЯ
MASS FOR OBTAINING ENAMEL COATING

Изобретение относится к составам масс для получения эмалевого покрытия на керамических изделиях.
Известна масса для получения эмалевого покрытия следующего состава, мас.%: фритта 75,0-96,0; муллит 2,0-15,0 [1].
Задачей изобретения является повышение термостойкости эмалевого покрытия.
Технический результат достигается тем, что масса для получения эмалевого покрытия, содержащая фритту и муллит, дополнительно содержит кварцевый песок и диоксид олова при следующем соотношении компонентов, мас.%: фритта 66,0-67,0; муллит 14,0-16,0; кварцевый песок 14,0-16,0; диоксид олова 3,0-4,0.
В таблице приведены составы массы.
Состав
Компонент, мас.%:
Фритта
Муллит
Кварцевый песок
Диоксид олова
1
66,0
14,0
16,0
4,0
2
66,5
15,0
15,0
3,5
3
67,0
16,0
14,0
3,0
Термостойкость эмалевого покрытия составит не менее 20 теплосмен (при нагреве до 450°C с последующим охлаждением на воздухе) для любого состава, приведенного в таблице.
Фритту (21а либо В1с, применяемую в производстве изделий санитарной керамики), песок кварцевый и муллит по отдельности размалывают до полного прохождения через сетку №0056. Диоксид олова просеивают через сетку №0056. Подготовленные компоненты дозируют в требуемых количествах, смешивают. Из полученной массы готовят суспензию с влажностью 45-50%. Суспензию наносят на поверхность изделий и закрепляют обжигом при температуре 1150-1250°С.
Источник информации
1. JP 9169543, С03С 3/072, 1997.